Металлополимерный дисперсный магнитный материал и способ его получения

1. Металлополимерный дисперсный магнитный материал, содержащий полимерную матрицу, в которой диспергированы наночастицы кобальта, отличающийся тем, что полимерная матрица состоит из полифеноксазина при содержании наночастиц кобальта 1÷50 мас. % от массы полифеноксазина без учета кислотного остатка.
2. Способ получения металлополимерного дисперсного магнитного материала путем ИК-нагрева прекурсора, полученного из полимерной матрицы и соли кобальта, отличающийся тем, что для получения материала по п. 1 прекурсор получают совместным растворением полифеноксазина и соли кобальта в органическом растворителе с последующим удалением растворителя при температуре 60-100°C, а ИК-нагрев осуществляют в атмосфере аргона при температуре 200-700°C в течение 2-30 мин.
3. Способ по п. 2, отличающийся тем, что полифеноксазин получают окислительной полимеризацией в межфазном процессе, в котором осуществляют взаимодействие мономера, находящегося в органической фазе, и окислителя, находящегося в водной фазе, при соотношении объемов водной и органической фаз 1 : 2, и рост полимера на границе раздела фаз.
4. Способ по п. 2, отличающийся тем, что полифеноксазин получают окислительной полимеризацией в гомогенной среде после смешения раствора мономера в спирте и водного раствора окислителя.
5. Способ по п. 4, отличающийся тем, что в качестве спирта используют изопропиловый, или метиловый, или этиловый, или трет-бутиловый спирт.
3
2
2
3
3
2
3
2
3
2
2
6. Способ по п. 2, отличающийся тем, что в качестве соли кобальта используют его ацетат Co(OOCCH)·4HO, или ацетилацетонат Co(CHCOCH=C(CH)O), или карбонат CoCO·6HO, или нитрат Co(NO)·6HO.
7. Способ по п. 2, отличающийся тем, что в качестве органического растворителя используют диметилформамид (ДМФА), или диметилсульфоксид (ДМСО), или N-метилпирролидон.